СПОСОБ ПОЛУЧЕНИЯ ВЫСОКООЧИЩЕННОЙ ЦЕЛЛЮЛОЗЫ ИЗ ЛЬНОВОЛОКНА

1. Способ получения высокоочищенной целлюлозы из льноволокна, включающий обработку раствором для разрушения сопутствующих примесей, промывку от продуктов разрушения, окислительную обработку щелочным раствором пероксида водорода, содержащим стабилизатор, промывку водой, обработку водным раствором уксусной кислоты, отличающийся тем, что окислительную обработку проводят поэтапно при различных значениях силикатно-щелочного модуля, сначала при температуре 20-25°C при модуле 0,5-0,6 в течение 10-15 минут, затем при модуле 0,8-0,9 в течение 10-20-ти минут, затем при модуле 1,0-1,1 в течение 30-60-ти минут при температуре 70-75°C, после чего температуру повышают до 96-98°C и выдерживают в течение 30-60 минут, затем модуль снижают до 0,1-0,2 и продолжают варку в течение 50-60 минут, а перед обработкой водным раствором уксусной кислоты, проводят дополнительную окислительную обработку щелочным раствором пероксида водорода в присутствии силикатного стабилизатора при температуре 96-98°C в течение 50-60 минут с последующей промывкой водой, обработку раствором для разрушения сопутствующих примесей и последующую за ней промывку осуществляют при температуре 25-30°C в течение 25-30 минут.
2. Способ по п.1 отличающийся тем, что раствор для окислительной обработки содержит компоненты в следующем соотношении (г/л):
пероксид водорода(в пересчете на активный кислород)
- 2,0-3,5
силикат или метасиликат натрия(в пересчете на SiO<sub>2</sub>)
- 1,8-5,6
кальцинированная и/или каустическая сода до общей щелочности
- 20,0-50,0
3. Способ по п.1, отличающийся тем, что раствор для дополнительной окислительной обработки содержит компоненты в следующем соотношении (г/л):
пероксид водорода (в пересчете на активный кислород)
- 0,7-1,5
силикат или метасиликат натрия (в пересчете SiO<sub>2</sub>)
- 1,4-2,5
кальцинированная и/или каустическая сода до общей щелочности
- 3,0-5,0